"各モノマーの重量が下記であるa~eから成る非水溶性ポリマー:a30~60の下記式の少なくとも一種のヒドロキシおよび/またはメトキシポリアルキレングリコールモノマー:R-EOm-POn-R≡[ここで、mおよびnは150以下の整数で、その少なくとも一方はゼロではなく、EO基およびPO基はそれぞれエチレンオキシドおよびプロピレンオキシドを表し、Rはメタクリレートまたはメタアクリルウレタン官能基を表し、R≡はヒドロキシまたはメトキシ基を表す]b20~60のスチレンおよび1~4個の炭素原子を有するメタアクリルエステルの中から選択される少なくとも一種の疎水性モノマー、c0.1~10のアクリルおよび/またはメタクリル酸である少なくとも一種のモノマー、d0~5の式:R-EOm-POn-R≡の会合性モノマー[ここで、mおよびnは150以下の整数で、その少なくとも一方はゼロではなく、EO基およびPO基はそれぞれエチレンオキシドおよびプロピレンオキシドを表し、Rはメタクリレートまたはメタクリルウレタン官能基を表し、R≡は8~32個の炭素原子を有する直鎖または分岐鎖のアルキルまたはアリールまたはアルキルアリール基を表す]e0~5の2つのエチレン性不飽和基を有するモノマー、ただし、a、b、c、dおよびeの合計は100であるGPCで測定した重量平均モル質量が1,000,000~6,000,000g/モルである請求項1に記載のポリマー。溶液フリーラジカル共重合、直接または逆相乳化重合、懸濁または沈殿ラジカル重合の公知方法で得られるか、制御されたラジカル重合方法、例えば可逆性添加断片移送RAFTとして知られる方法、原子移動ラジカル重合ATRPとして知られる方法、ニトロオキシド介在重合NMPとよばれる方法で得られるか、コバロキシム介在フリーラジカル重合とよばれる方法で得られる請求項1または2に記載のポリマー。酸の形、場合によって希釈した形で得られる請求項1~3のいずれか一項に記載のポリマー。一種以上の中和剤、好ましくはナトリウムおよびカリウムの水酸化物およびこれらの混合物の中から選択される中和剤を用いて部分的または完全に中和した請求項1~4のいずれか一項に記載のポリマー。請求項1~5のいずれか一項に記載のポリマーを全重量に対して0.1~50重量含む水性分散液。本発明者は、分散液の保水率を高くし、ブルックフィールド登録商標粘度を増加させ、しかも、ACAV粘度を低下させることができるポリマーを開発する研究を続けた結果、スチレンまたはC1~C4アクリルエステルタイプの疎水性モノマーを豊富に含み、ヒドロキシまたはメトキシポリアルキレングリコールモノマーを豊富に含む非水溶性ポリマーである特定クラスの櫛形メタアクリルポリマーを同定することに成功した。本発明の対象ポリマーが非水溶性であることを示すことから、本発明のポリマーは酸の形で水溶性である上記文献に記載のポリマーとは違って、そのままの形すなわち酸性の形では水に溶けないということを理解した。しかし、本発明ポリマーを塩に変換すると水に溶けるようになる。上記文献には記載されておらず、ACAV粘度に関する特許文献6の記載に反するので、本発明者の特定の選択が上記の3つの特性を高めることができるということは予期し得ないことである。この改良は従来のポリマーまたは他の添加剤では達成できなかったこと、すなわち、ブルックフィールド登録商標粘度が増加し、しかも、分散液のACAV粘度が低下し、この改良が添加剤を全く含まない同じ分散液によって達成されるということは一つの妥協点である。このような成果はこれまで達成されたことがなかったものである。この意味で本発明対象のポリマーは低剪断勾配増粘剤および高剪断勾配下での剪断減粘剤として有利に挙動する。さらに、本発明ポリマーは極めて効果的な保水剤でもあることがわかった。これらの結果から本発明ポリマーは乾燥抽出物量および/または高速塗布用のコーティングプロセスに理想的な候補になる。分散液のレオロジー特性をこのレベルまで達成したものは未公開のフランス特許出願第FR1052605号に記載のものだけである。しかし、この特許では用量が大きく、保水性の維持はない。特に、本発明対象の生成物は非水溶性ポリマー粒子の水性分散液の形である。このポリマー自体は下記のa~eから成ることを特徴とする使用したモノマーの全重量に対する重量で表し、モノマーa~eの重量の合計は100である:a30~60の第1のヒドロキシおよび/またはメトキシポリアルキレングリコールモノマー、bスチレンおよび1~4個の炭素原子を有するメタアクリルエステルから選択される20~60の第2の疎水性モノマー、cアクリルおよびメタクリル酸から選択される0.1~20の第3のカルボン酸モノマー、d0~10の会合性とよばれる第4のモノマー任意成分、e0~5の架橋とよばれる第5のモノマー任意成分。疎水性モノマーbを20以上にすることによって本発明ポリマーは従来技術に記載のポリマーに対して新規性を有する。また、これによって本発明の対象生成物は非水溶性特性になる。ヒドロキシおよび/またはメトキシポリアルキレングリコールを30以上にすると特に既存のラテックスに対する新規性が保証され、安定化される特に特許文献7、8を参照。欧州特許第1981920A1公報国際特許第9424202A1号公報コーティング用分散液の分野での上記の複雑な技術的課題を解決することができる新規で進歩性のある構造物となったのは上記の全てのパーセンテージを選択したことによる。本発明の第1の対象は、下記のa~eから成る非水溶性ポリマーにある各モノマーの重量を表す:a30~60の下記式の少なくとも一種のヒドロキシおよび/またはメトキシポリアルキレングリコールモノマー:R-EOm-POn-R、[ここで、mおよびnは150以下の整数で、その少なくとも一方はゼロではなく、EO基およびPO基はそれぞれエチレンオキシドおよびプロピレンオキシドを表し、Rはメタクリレートまたはメタクリルウレタン官能基を表し、Rはヒドロキシまたはメトキシ基を表す]b20~60のスチレンおよび1~4個の炭素原子を有するメタアクリルエステルから選択される少なくとも一種の疎水性モノマー、c0.1~10のアクリルおよび/またはメタクリル酸である少なくとも一種のモノマー、d0~5の式:R-EOm-POn-Rの会合性モノマー[ここで、mおよびnは150以下の整数で、その少なくとも一方はゼロではなく、EO基およびPO基はそれぞれエチレンオキシドおよびプロピレンオキシドを表し、Rはメタクリレートまたはメタクリルウレタン官能基を表し、Rは8~32個の炭素原子を有する直鎖または分岐鎖のアルキルまたはアリールまたはアルキルアリール基を表す]e0~5の2つのエチレン性不飽和基を有するモノマー、ただし、a、b、c、dおよびeの合計は100である。この構成は新規であるが、特許文献7および特許文献9に記載の公知の触媒系を用いた従来の重合法で得ることができる。欧州特許第0819704A1号公報本発明ポリマーはさらに、GPCで測定した重量平均モル質量が1,000,000~6,000,000g/モルであることを特徴とする。その測定方法は特許文献5に記載を参照されたい。このポリマーは公知の溶液フリーラジカル共重合、直接乳化重合または逆相乳化重合、適当な溶剤中の懸濁または沈殿ラジカル重合方法で得られる。あるいは、制御されたラジカル重合方法、例えば可逆性添加断片移送RAFTよばれる方法、原子移動ラジカル重合ATRPとしてよばれる方法、ニトロオキシド介在重合NMPとよばれる方法またはコバロキシム介在フリーラジカル重合とよばれる方法で得られる。本発明ポリマーは酸の形、場合によって希釈した形で得られる。このポリマーはナトリウムおよびカリウムの水酸化物およびこれらの混合物の中から好ましく選択される一種以上の中和剤を用いて部分的または完全に中和することもできる。本発明の第2の対象は、全重量に対して0.1~50重量の上記のポリマーを含む水性分散液にある。本発明ポリマーはブルックフィールド登録商標粘度を増加させ、ACAV粘度を低下させ、しかも、保水率を高めることができる紙のコーティング用分散液で用いられる。本発明の水性分散液は特に下記1~3を含む:1100乾燥重量部の無機物質に対して3~20乾燥重量部、好ましくは5~15乾燥重量部のバインダ、2100乾燥重量部の無機物質に対して0.1~2乾燥重量部、好ましくは0.1~1.5乾燥重量部の上記ポリマー、3コーティング用分散液の全重量に対して20~80重量の量の水。当業者はコーティング用分散液の通常の組成物で使用される他の添加剤、例えば殺生物剤、消泡剤、光学的光沢剤および光学的光沢剤媒体これらに限定されるものではないを添加できる。上記分散液はさらに、天然または合成の炭酸カルシウム、カオリン、タルクおよびこれらの物質の混合物から選択される無機物質を含む。バインダは水溶性バインダ、特にデンプンまたは合成ラテックスポリマーバインダ、例えばスチレン-アクリルおよびスチレン-ブタジエンまたはこれらの混合物またはこれらのバインダの混合物から選択される。また、いわゆる高乾燥抽出量分散液に対応する特定の変形例では、分散液は20~35重量の水を含む。上記特性を有する紙コーティング用分散液で使用した時の上記ポリマーの機能は、ブルックフィールド登録商標粘度を増加させ、ACAV粘度を低下させ、しかも、保水剤でもあるという機能である。以下の各テストでは下記1~4から成るコーティング用分散液を調製した:1OMYA社から商品名Setacarb登録商標HGで市販の100乾燥重量部の炭酸カルシウム、2DOWCHEMICALS社から商品名DL966で市販の8乾燥重量部のスチレン-ブタジエンラテックス、3CLARIANT社から商品名Mowiol登録商標498で市販の0.5乾燥重量部のポリビニルアルコール、4BAYER社から商品名Blancophor登録商標Pで市販の0.5乾燥重量部の光学的光沢剤。上記分散液の乾燥抽出物はその全重量の72に設定され、そのpHは水酸化ナトリウムを添加して8.6に調整した。各分散液で下記の特徴を求めた:125°C、100RPMでのブルックフィールド登録商標粘度、225°C、106s1の剪断勾配でのACAV粘度、3保水率GRADEK社から市販のAAGWR型装置を用い、特許文献10に記載の方法に従って測定フランス特許出願第0512797号公報テスト番号1このテストは対照例で、添加剤は用いない。テスト番号2このテストは特許文献5に記載のポリマーによる従来例である。このテストは下記1と2から成るコポリマー0.15乾燥重量部で実施する各モノマーの重量で表す:16のアクリル酸と、1.8のメタクリル酸、292.2の式:R-EOm-POn-Rのモノマー[ここで、Rはメタクリレート基を表し、Rはメチル基を表し、m=113、n=0]分子量は特許文献5に記載の方法で求め、250,000g/モルである。テスト番号3このテストは特許文献5に記載のポリマーによる従来例である。このテストは下記1および2から成るコポリマー0.15乾燥重量部を実施する各モノマーの重量で表す:115のアクリル酸と、5のメタクリル酸、280の式:R-EOm-POn-Rのモノマー[ここで、Rはメタクリレート基を表し、Rはメチル基を表し、m=113、n=0]分子量は特許文献5記載の方法によって求め、970,000g/モルである。テスト番号4このテストは特許文献5に記載のポリマーによる従来例である。このテストは下記1および2から成るコポリマー0.15乾燥重量部を実施する各モノマーの重量で表す:130のアクリル酸と、5のメタクリル酸、265の式:R-EOm-POn-Rのモノマー[ここで、Rはメタクリレート基を表し、Rはメチル基を表し、m=113、n=0]分子量は特許文献5に記載の方法によって求め、1,850,000g/モルである。テスト番号5このテストは特許文献5に記載のポリマーによる従来例である。このテストはテスト番号4で実施したコポリマーを1乾燥重量部使用する。テスト番号6このテストは本発明である。このテストは下記a~cから成るコポリマーを1乾燥重量部使用する各モノマーの重量で表す:a34の式:R-EOm-POn-Rのモノマー[ここで、Rはメタクリレート基を表し、Rはメチル基を表し、m=113、n=0]、b58のエチルアクリレート、c8のアクリル酸、分子量は特許文献5に記載の方法によって求め、38,000g/モルである。テスト番号7このテストは本発明である。このテストは下記a~cから成るコポリマーを1乾燥重量部使用する各モノマーの重量で表す:a38の式:R-EOm-POn-Rのモノマー[ここで、Rはメタクリレート基を表し、Rは水素を表し、m=70、n=30]、b54のエチルアクリレート、c8のアクリル酸、分子量は特許文献5に記載の方法で求め、45,000g/モルである。テスト番号8このテストは本発明である。このテストは下記a~cから成るコポリマーを1乾燥重量部使用する各モノマーの重量で表す:a40の式:R-EOm-POn-Rのモノマー[ここで、Rはメタクリレート基を表し、Rは水素を表し、m=70、n=30]、b55のエチルアクリレート、c5のアクリル酸、分子量は特許文献5に記載の方法で求め、39,000g/モルである。テスト番号9このテストは本発明である。このテストは下記a~cから成るコポリマーを1乾燥重量部使用する各モノマーの重量で表す:a44の式:R-EOm-POn-Rのモノマー[ここで、Rはメタクリレート基を表し、Rは水素を表し、m=70、n=30]、b48のエチルアクリレート、c8のアクリル酸、分子量は特許文献5に記載の方法で求め、51,000g/モルである。テスト番号10このテストは本発明である。このテストは下記a~cから成るコポリマーを1乾燥重量部使用する各モノマーの重量で表す:a43の式:R-EOm-POn-Rのモノマー[ここで、Rはメタクリレート基を表し、Rは水素を表し、m=50、n=50]、b48のエチルアクリレート、c9のアクリル酸、分子量は特許文献5に記載の方法で求め、54,000g/モルである。テスト番号11このテストは本発明である。このテストは下記a~cから成るコポリマーを1乾燥重量部使用する各モノマーの重量で表す:a40の式:R-EOm-POn-Rのモノマー[ここで、Rはメタクリレート基を表し、Rは水素を表し、m=70、n=30]、b51のスチレン、c9のアクリル酸、分子量は特許文献5に記載の方法で求め、60,000g/モルである。結果は[表1]に示す。この表は、従来技術に記載された量とほぼ同じ量を使用した従来のポリマーテスト番号1~4は、ブルックフィールド登録商標粘度が増加し、保水率が向上するが、ACAV粘度が対照例の粘度よりはるかに高くなることを示している。従来例のポリマーの量を過剰量にした場合0.15重量部の化合物を使用したテスト番号2~4と比較して、1重量部の化合物を使用したテスト番号5には、両粘度に大きな増加が見られるが、既に述べたように、この増加は高剪断勾配ACAV粘度では相殺されることが分かる。本発明ポリマーテスト番号6~11は、ブルックフィールド登録商標粘度が増加し、しかも、保水率が従来例テスト番号1~5の保水率とほぼ同じレベルに向上する。この成果がACAV粘度の上昇を制限しただけでなく、対照例のレベル以下のレベルへ低下する程度に達成されたことは注目に値する。従って、本発明のコポリマーは高速および/または高乾燥抽出物量のコーティングに特に適している。"